(57)【要約】【課題】本発明の目的は、セルロース系マルチフィラメントの交絡数を増加することで、ベルベット織物表面の経筋を軽減できるセルロース系マルチフィラメント及び液晶ラビング材用のベルベット織物を提供することにある。【解決手段】交絡数が３０〜１００個/ｍであるセルロース系マルチフィラメント。総繊度が１５０〜２００ｄｔｅｘ、フィラメント数が９０〜１５０本であること、セルロース系マルチフィラメントがアセテートマルチフィラメントであること、繊維断面の異形度が、０．７〜０．９であることが好ましい。異形度＝（４πＳ）／Ｌ２、Ｓは断面積、Ｌは断面の周囲長。【選択図】  なし【特許請求の範囲】
【請求項１】
交絡数が３０〜１００個/ｍであるセルロース系マルチフィラメント。
【請求項２】
総繊度が１５０〜２００ｄｔｅｘ、フィラメント数が９０〜１５０本である請求項１に記載のセルロース系マルチフィラメント。
【請求項３】
セルロース系マルチフィラメントがアセテートマルチフィラメントである請求項１または２に記載のセルロース系マルチフィラメント。
【請求項４】
繊維断面の異形度が、０．７〜０．９である請求項１〜３のいずれか一項に記載のセルロース系マルチフィラメント。
異形度＝（４πＳ）／Ｌ２
Ｓは断面積、Ｌは断面の周囲長
【請求項５】
セルロース系マルチフィラメントが液晶ラビングに使用するベルベット用である請求項１〜４のいずれか一項に記載のセルロース系マルチフィラメント。
【請求項６】
単繊維繊度が、１．０〜２．２ｄｔｅｘである請求項１〜５のいずれか一項に記載のセルロース系マルチフィラメント。
【請求項７】
請求項１〜６のいずれか一項に記載のセルロース系マルチフィラメントをパイル部に有するベルベット織物。
【発明の詳細な説明】
【技術分野】
【０００１】
本発明は、液晶ラビング材用のベルベット織物を高品質で作製可能な高交絡セルロース系マルチフィラメントに関するものである。
【背景技術】
【０００２】
液晶パネルを製造する際、液晶パネルの基板の表面に液晶素子の配列を促す配向膜を形成するために、液晶ラビング材を巻き付けた回転するラビングロールを当てて液晶素子を擦り、その回転方向に沿ったラビング処理が施されている。通常、その液晶ラビング材にはベルベット織物が適用されている。液晶ラビング材としてのベルベット織物のパイル部には、主に、綿、ポリエステル繊維またはレーヨンが使用されている。
【０００３】
液晶パネルの基盤の表面に液晶素子の配列を促す配向膜を形成するために、パイルの先端によって液晶パネルの配向膜の配合性にバラツキが生じないように、太い糸と細い糸を組み合わせることによりパイルを傾斜させることが開示されている。（特許文献１）
また、パイルの密度を緻密にするために緯糸の繊度を経糸の繊度の１．２倍〜４．０倍の太さにすることが開示されている。（特許文献２）
【先行技術文献】
【特許文献】
【０００４】
【特許文献１】特開２０１０−２８１００５号公報
【特許文献２】特開２００８−２５７１０１号公報
【発明の概要】
【発明が解決しようとする課題】
【０００５】
近年、液晶ラビング材のベルベット織物のパイル部にセルロース系マルチフィラメントを使用することで、より液晶パネルの基板の表面に液晶素子の配列を促す配向膜を形成することが判明したが、ベルベット織物の表面に経筋が発生しやすいという課題が残っている。
【０００６】
本発明の目的は、セルロース系マルチフィラメントの交絡数を増加することで、ベルベット織物表面の経筋を軽減できるセルロース系マルチフィラメント及び液晶ラビング材用のベルベット織物を提供することにある。
【課題を解決するための手段】
【０００７】
１．交絡数が３０〜１００個/ｍであるセルロース系マルチフィラメント。
２．総繊度が１５０〜２００ｄｔｅｘ、フィラメント数が９０〜１５０本である１に記載のセルロース系マルチフィラメント。
３．セルロース系マルチフィラメントがアセテートマルチフィラメントである１または２に記載のセルロース系マルチフィラメント。
４．繊維断面の異形度が、０．７〜０．９である１〜３のいずれかに記載のセルロース系マルチフィラメント。
異形度＝（４πＳ）／Ｌ２
Ｓは断面積、Ｌは断面の周囲長。
５．液晶ラビングに使用するベルベット用である１〜４のいずれかに記載のセルロース系マルチフィラメント。
６．単繊維繊度が、１．０〜２．２ｄｔｅｘである１〜５のいずれかに記載のセルロース系マルチフィラメント。
７．１〜６のいずれかに記載のセルロース系マルチフィラメントをパイル部に用いたベルベット織物。
【発明の効果】
【０００８】
本発明によれば、液晶ラビング用の経筋の少ないベルベット織物が作製可能な高交絡セルロース系マルチフィラメントを提供することができる。
【発明を実施するための形態】
【０００９】
本発明のセルロース系マルチフィラメントは、交絡数が３０〜１００個／ｍである。
交絡数３０個／ｍ以上であると集束性が良くなり経筋が少なくなり、交絡数が１００個／ｍ以下であると単糸切れが少なくなる。
これらの観点から、前記交絡数は、３５〜９０個／ｍが好ましく、４０〜８０個／ｍがより好ましい。
交絡方法は特に限定されないが、マルチフィラメントに、インターレースノズルを用いて、エア圧０．１〜０．５ＭＰａでエアを吹き付けることで、交絡処理することができる。交絡数は、エア圧を調整する方法、インターレースノズルの種類を変更する方法、走行糸の張力を変更する方法が挙げられる。
本発明において、交絡数を３０〜１００個／ｍにするには、エア圧を０．２５〜０．５ＭＰａにすることが好ましい。
【００１０】
本発明のセルロース系マルチフィラメントは、総繊度が１５０〜２００ｄｔｅｘ、フィラメント数が９０〜１５０本であることが好ましい。
総繊度が１５０ｄｔｅｘ以上であると液晶パネル表目に綺麗な配向膜を細かく形成出来易く、２００ｄｔｅｘ以下であると液晶パネル表目に綺麗な配向膜を強く形成出来る。これらの観点から、前記総繊度は１６０〜１８０ｄｔｅｘであることがより好ましい。
また、フィラメント数が９０本以上であると、液晶パネル表目に綺麗な配向膜を細かく形成出来、１５０本以下であると液晶パネル表目に綺麗な配向膜を強く形成出来易くなる。これらの観点から、前記フィラメント数は、１００〜１４０本であることがより好ましい。
【００１１】
本発明のセルロース系マルチフィラメントは、セルロース系マルチフィラメントがアセテートマルチフィラメントであることが好ましい。アセテートマルチフィラメントの糸弾性率は４８００Ｎ／ｍｍ２以上であり液晶パネル表目に綺麗な配向膜を形成し易い。特にトリアセテートマルチフィラメントは、糸弾性率が５４００Ｎ／ｍｍ２以上であり適している。
【００１２】
本発明のセルロース系マルチフィラメントは、繊維断面の異形度が、０．７〜０．９であることが好ましい。
本発明において、異形度は、断面積Ｓ（μｍ２）、断面周長（μｍ）から、次式で算出する。異形度＝（４πＳ）／Ｌ２
前記異形度が、この範囲であると液晶パネル表目に綺麗な配向膜を形成でき易い。この観点から、前記異形度は。０．７５〜０．８５がより好ましい。
【００１３】
本発明のセルロース系マルチフィラメントは、液晶ラビングに使用するベルベット織物用であることが好ましい。本発明のセルロース系マルチフィラメントは、ベルベット織物にした時に、経筋が少なくし易いことから、液晶ラビングに使用するベルベット織物用に適している。
【００１４】
本発明のセルロース系マルチフィラメントは、単繊維繊度が、１．０〜２．２ｄｔｅｘであることが好ましい。単繊維繊度が１．０ｄｔｅｘ以上であると配向膜を強く形成でき、２．２ｄｔｅｘ以下であると液晶パネル表目に綺麗な配向膜を細かく形成しやすくできる。これらの観点から、前記単繊維繊度は１．２〜２．０ｄｔｅｘがより好ましい。
【００１５】
本発明のベルベット織物は、本発明のセルロース系マルチフィラメントをパイル部に用いたベルベット織物である。
本発明のベルベット織物を液晶ラビング用に使用することで、液晶パネル表目に綺麗な配向膜を細かく、強く形成出来る。
【実施例】
【００１６】
以下、本発明を実施例により具体的に説明する。なお、実施例における評価項目の測定は、以下の方法に拠った。
【００１７】
（異形度評価）
該当フィラメント断面の周長と断面積を測定し、以下式で算出する。５カ所の断面を測定し、その平均値を異形度とした。
異形度＝（４πＳ）／Ｌ２
Ｓ：断面積（μｍ２）、Ｌ：断面周長（μｍ）
フィラメント断面の周長と断面積は、光学顕微鏡でその断面を撮影し、画像ソフトを使用して測定した。
【００１８】
（交絡評価）
当該フィラメントを５０ｃｍ採取し、水面に浮かせ、５０ｃｍ間のフィラメント交絡部の箇所を測定し、１ｍ間の交絡数に換算する。
【００１９】
（経筋評価）
ベルベット織物メーカーの検査員３人が、ベルベット織物を目視により経て筋の状態を総合評価した。
判断基準：Ａ（良好）、Ｂ（標準）、Ｃ（不良）
【００２０】
（パイルの弾性評価）
ベルベット織物メーカーの検査員３人が、ベルベット織物に手を押し当てて総合評価した。
判断基準：Ａ（良好）、Ｂ（標準）、Ｃ（不良）
【００２１】
（実施例１）
アセテートマルチフィラメントを乾式紡糸機で紡出し、紡糸筒内で乾燥した後にエアノズルを用いて交絡を付与し巻き取り、総繊度が１６７ｄｔｅｘ、フィラメント数が１１６本のアセテートマルチフィラメントを得た。交絡条件は、エア圧０．３５ＭＰａでエアをアセテートマルチフィラメントに吹き付けた。交絡数は、５７個／ｍであった。
そのアセテートマルチフィラメントをパイル部に使用しベルベット織物を作製した。経筋評価を実施した結果を表２に示す。高交絡なアセテートマルチフィラメントを用いると経筋改善された。
【００２２】
（比較例１）
交絡条件を、エア圧０．２４ＭＰａにした以外は、実施例１と同様にして、アセテートマルチフィラメントを得た。交絡数は、２４個／ｍであった。
前記アセテートマルチフィラメントを使用して、実施例１と同様にベルベット織物を作製した。
それらの結果を表１に示す。得られたベルベット織物は、実施例１のベルベット織物と比べ経筋が多く見られた。
【００２３】
【表１】
2020153028.tif 000002